(57)【要約】【課題】  高炭素含有の鋼レールの製造において、最終パス後の温度上昇量を制御し、さらに、この温度範囲から圧延後に適切な温度範囲と冷却速度で適切な熱処理を行うことにより、オーステナイト組織の微細化を図り、延性に悪影響を与える初析セメンタイト組織やマルテンサイト組織などを生成させず、高硬度で微細なパーライト組織を得、レール頭部の延性を向上させ、レール使用寿命の向上を図る。【解決手段】  質量％で、Ｃ：０．８５超〜１．４０％を含有するレール圧延用鋼片からレールを製造するに際して、１パス当たり断面減少率が２〜３０％、圧延時のレール頭部表面温度が８００〜１０００℃の範囲の仕上げ圧延において、最終パス後の当該レール頭部表面の温度上昇量が最終パス開始温度＋５〜３０℃となる温度範囲から、レール頭部表面を冷却速度２〜３０℃／ｓｅｃで少なくとも６００℃まで加速冷却し、その後、放冷する。望ましくはさらに、上記仕上げ圧延を連続で２パス以上、かつ、最大圧延パス間時間を１ｓｅｃ以下とする圧延を行う。【選択図】    図３
2005256023.tif 000002
【特許請求の範囲】
【請求項１】
質量％で、Ｃ：０．８５超〜１．４０％を含有するレール圧延用鋼片からレールを製造するに際して、１パス当たり断面減少率が２〜３０％、圧延時のレール頭部表面温度が８００〜１０００℃の範囲の仕上げ圧延において、最終パス後の当該レール頭部表面の温度上昇量が最終パス開始温度＋５〜３０℃となる温度範囲から、レール頭部表面を冷却速度２〜３０℃／ｓｅｃで少なくとも６００℃まで加速冷却し、その後、放冷することを特徴とする延性に優れた高炭素鋼レールの製造方法。
【請求項２】
上記仕上げ圧延を連続で２パス以上、かつ、最大圧延パス間時間を１ｓｅｃ以下とする圧延を行うことを特徴とする請求項１に記載の延性に優れた高炭素鋼レールの製造方法。
【請求項３】
質量％で、さらに、
Ｓｉ：０．０５〜２．００％、
Ｍｎ：０．０５〜２．００％
の１種または２種を含有し、残部がＦｅおよび不可避的不純物からなることを特徴とする請求項１〜２のいずれか１項に記載の延性に優れた高炭素鋼レールの製造方法。
【請求項４】
質量％で、さらに、
Ｃｒ：０．０５〜２．００％、
Ｍｏ：０．０１〜０．５０％
の１種または２種を含有し、残部がＦｅおよび不可避的不純物からなることを特徴とする請求項１〜３のいずれか１項に記載の延性に優れた高炭素鋼レールの製造方法。
【請求項５】
質量％で、さらに、
Ｖ  ：０．００５〜０．５０％、
Ｎｂ：０．００２〜０．０５０％
の１種または２種を含有し、残部がＦｅおよび不可避的不純物からなることを特徴とする請求項１〜４のいずれか１項に記載の延性に優れた高炭素鋼レールの製造方法。
【請求項６】
質量％で、さらに、
Ｂ  ：０．０００１〜０．００５０％
を含有し、残部がＦｅおよび不可避的不純物からなることを特徴とする請求項１〜５のいずれか１項に記載の延性に優れた高炭素鋼レールの製造方法。
【請求項７】
質量％で、さらに、
Ｃｏ：０．１０〜２．００％、
Ｃｕ：０．０１〜１．００％
の１種または２種を含有し、残部がＦｅおよび不可避的不純物からなることを特徴とする請求項１〜６のいずれか１項に記載の延性に優れた高炭素鋼レールの製造方法。
【請求項８】
質量％で、さらに、
Ｎｉ：０．０１〜１．００％
を含有し、残部がＦｅおよび不可避的不純物からなることを特徴とする請求項１〜７のいずれか１項に記載の延性に優れた高炭素鋼レールの製造方法。
【請求項９】
質量％で、さらに、
Ｔｉ：０．００５０〜０．０５００％、
Ｍｇ：０．０００５〜０．０２００％、
Ｃａ：０．０００５〜０．０１５０％
の１種または２種以上を含有し、残部がＦｅおよび不可避的不純物からなることを特徴とする請求項１〜８のいずれか１項に記載の延性に優れた高炭素鋼レールの製造方法。
【請求項１０】
質量％で、さらに、
Ａｌ：０．０１００〜１．００％
を含有し、残部がＦｅおよび不可避的不純物からなることを特徴とする請求項１〜９のいずれか１項に記載の延性に優れた高炭素鋼レールの製造方法。
【請求項１１】
質量％で、さらに、
Ｚｒ：０．０００１〜０．２０００％
を含有し、残部がＦｅおよび不可避的不純物からなることを特徴とする請求項１〜１０のいずれか１項に記載の延性に優れた高炭素鋼レールの製造方法。
【請求項１２】
質量％で、さらに、
Ｎ  ：０．００４０〜０．０２００％
を含有し、残部がＦｅおよび不可避的不純物からなることを特徴とする請求項１〜１１のいずれか１項に記載の延性に優れた高炭素鋼レールの製造方法。 
【発明の詳細な説明】
【技術分野】
【０００１】
本発明は、重荷重鉄道に使用されるレールにおいて、延性を向上させることを目的としたパーライト組織を呈した高炭素鋼レールの製造方法に関するものである。
【背景技術】
【０００２】
高炭素含有のパーライト鋼はその優れた耐摩耗性鋼から鉄道用レール材料として使用されてきた。しかしながら、炭素含有量が非常に高いため、延性や靭性が低いといった問題があった。
例えば、非特許文献１に示されている炭素量０．６〜０．７ｍａｓｓ％の普通炭素鋼レールでは、ＪＩＳ３号Ｕノッチシャルピー衝撃試験での常温の衝撃値は１２〜１８Ｊ／ｃｍ２程度であり、このようなレールを寒冷地等の低温度域で使用した場合、微小な初期欠陥や疲労き裂から脆性破壊を引き起こすといった問題があった。
【０００３】
また、近年、レール鋼は耐摩耗性改善のため、より一層の高炭素化を進めており、これにともない、延性や靭性がさらに低下するといった問題があった。
一般にパーライト鋼の延性や靭性を向上させるには、パーライト組織（パーライトブロックサイズ）の微細化、具体的には、パーライト変態前のオーステナイト組織の細粒化やパーライト組織の微細化が有効であると言われている。オーステナイト組織の細粒化を達成するには、熱間圧延時の圧延温度の低減、圧下量の増加、さらには、レール圧延後に低温再加熱による熱処理が行われている。また、パーライト組織の微細化を図るには、変態核を利用したオーステナイト粒内からのパーライト変態の促進等が行われている。
【０００４】
しかし、レールの製造においては、熱間圧延時の成形性確保の観点から、圧延温度の低減、圧下量の増加には限界があり、十分なオーステナイト粒の微細化が達成できなかった。また、変態核を利用したオーステナイト粒内からのパーライト変態については、変態核の量の制御が困難なことや粒内からのパーライト変態が安定しない等の問題があり、十分なパーライト組織の微細化が達成できなかった。
【０００５】
これらの諸問題から、パーライト組織のレールにおいて延性や靭性を抜本的に改善するには、レール圧延後に低温再加熱を行い、その後、加速冷却によりパーライト変態をさせ、パーライト組織を微細化する方法が用いられてきた。しかし、近年、耐摩耗性改善のためレールの高炭素化が進み、上記の低温再加熱熱処理を時に、オーステナイト粒内に粗大な炭化物が溶け残り、加速冷却後のパーライト組織の延性や靭性が低下するといった問題があった。また、再加熱であるため、製造コストが高く、生産性も低い等の経済性の問題もあった。
【０００６】
そこで、圧延時成形性を確保し、圧延後のパーライト組織の微細化する高炭素鋼レールの製造方法の開発が求められるようになってきた。この問題を解決するため、下記に示すような高炭素鋼レールの製造方法が開発された。
[1]高炭素鋼含有の鋼レールの仕上げ圧延において、所定のパス間時間で連続３パス以上の圧延を行う高延性レールの製造法（特許文献１）。
[2]高炭素鋼含有の鋼レールの仕上げ圧延において、所定のパス間時間で連続２パス以上の圧延を行い、さらに、連続圧延を行った後、圧延終了後に加速冷却を行う高耐摩耗性・高靭性レールの製造方法（特許文献２）。
[3]高炭素鋼含有の鋼レールの仕上げ圧延において、パス間で冷却を施し、さらに、連続圧延を行った後、圧延終了後に加速冷却を行う高耐摩耗性・高靭性レールの製造方法（特許文献３）。
これらのレールの特徴は、レールの延性や靭性の向上を図るため、パーライト組織を微細化する方法として、オーステナイト組織の微細化を検討し、高炭素鋼が比較的低温で、かつ、小さい圧下量でも再結晶し易いことを利用して、小圧下の連続圧延によって整粒の微細オーステナイト粒を得、延性や靭性を向上させるものであった。
【特許文献１】特開平７−１７３５３０号公報
【特許文献２】特開平２００１−２３４２３８号公報
【特許文献３】特開平２００２−２２６９１５号公報
【非特許文献１】ＪＩＳ  Ｅ１１０１−１９９０
【発明の開示】
【発明が解決しようとする課題】
【０００７】
上記に示されたレール製造方法では、圧延直後に発生するオーステナイト粒の粒成長により、オーステナイト粒の微細化が図れず、パーライト組織の粗大化により、熱処理後のレールの延性が向上しないといった問題があった。
【０００８】
また、オーステナイト粒の粒成長を抑制するため、連続圧延直後に加速冷却する方法も上記に示されているが、加速冷却を開始する際のレール頭部表面温度の制御が適切でない場合は、オーステナイト粒の微細化が図れず、熱処理後のレールの延性が十分に向上しないといった問題があった。また、特に、炭素含有量が高い鋼では、加速冷却を開始する際のレール頭部表面温度の制御を適切に行わない場合は、オーステナイト粒の著しい粗大化が発生し、熱処理後のレールの延性が低下するといった問題があった。
【０００９】
このような背景から、高炭素鋼含有の鋼レールの仕上げ圧延において、整粒の微細オーステナイト粒を得、安定的に延性を向上させるレール製造方法の開発が求められていた。      
【００１０】
すなわち、本発明は、高炭素含有の鋼片をレールとして熱間圧延する際に、ある一定のレール頭部表面温度範囲で、ある一定範囲の断面減少率で圧延を行い、圧延後のレール頭部表面温度がある一定の温度範囲に達した時点で加速冷却を施し、レール頭部の延性を向上させることを目的としたものである。
【課題を解決するための手段】
【００１１】
本発明は以下の構成からなる。
（１）質量％で、Ｃ：０．８５超〜１．４０％を含有するレール圧延用鋼片からレールを製造するに際して、１パス当たり断面減少率が２〜３０％、圧延時のレール頭部表面温度が８００〜１０００℃の範囲の仕上げ圧延において、最終パス後の当該レール頭部表面の温度上昇量が最終パス開始温度＋５〜３０℃となる温度範囲から、レール頭部表面を冷却速度２〜３０℃／ｓｅｃで少なくとも６００℃まで加速冷却し、その後、放冷することを特徴とする延性に優れた高炭素鋼レールの製造方法。
【００１２】
（２）上記熱処理条件に加えて、上記仕上げ圧延を連続で２パス以上、かつ、最大パス間時間を１ｓｅｃ以下とする圧延を行うことを特徴とする請求項１に記載の延性に優れた高炭素鋼レールの製造方法。
【００１３】
（３）上記（１）〜（２）のレールには、質量％でさらに、下記［1］〜［10］の成分を選択的に含有させることができる。
[1]Ｓｉ：０．０５〜２．００％、Ｍｎ：０．０５〜２．００％の１種または２種、
[2]Ｃｒ：０．０５〜２．００％、Ｍｏ：０．０１〜０．５０％の１種または２種、
[3]Ｖ：０．００５〜０．５０％、Ｎｂ：０．００２〜０．０５０％の１種または２種、
[4]Ｂ：０．０００１〜０．００５０％、
[5]Ｃｏ：０．１０〜２．００％、Ｃｕ：０．０１〜１．００％の１種または２種、
[6]Ｎｉ：０．０１〜１．００％、
[7]Ｔｉ：０．００５０〜０．０５００％、Ｍｇ：０．０００５〜０．０２００％、Ｃａ    ：０．０００５〜０．０１５０％の１種または２種以上、
[8]Ａｌ：０．０１００〜１．００％、
[9]Ｚｒ：０．０００１〜０．２０００％、
[10]Ｎ：０．００４０〜０．０２００％
の１種または２種以上を含有し、残部がＦｅおよび不可避的不純物からなる。
【発明の効果】
【００１４】
本発明によれば、高炭素含有の鋼レールの製造において、圧延時の圧下量、頭部表面温度を適正化し、最終パス後の温度上昇量を制御し、さらに、この温度範囲から圧延後に適切な温度範囲と冷却速度で適切な熱処理を行うことにより、高硬度で微細なパーライト組織を得、レール頭部の延性を向上させ、レール使用寿命の向上を図ることが可能となる。
【発明を実施するための最良の形態】
【００１５】
以下に本発明について詳細に説明する。
まず、本発明者らは、高炭素含有のレール鋼において、鋼の炭素量、連続仕上げ圧延時のレール頭部表面温度、断面減少率やパス間時間の組み合わせ方によって、パーライト組織の粗大化により、延性が向上しない要因を解析した。様々な検証実験を行った結果、連続圧延後のレール頭部表面温度の制御が適切でないと、オーステナイト粒の微細化が図れないことが明らかとなった。
【００１６】
そこで、本発明者らは、高炭素含有のレール鋼において、連続圧延後のレール頭部表面温度を調査した。その結果、最終パス後のレール頭部表面の温度は、圧延後ある一定の時間内においては、圧延による加工発熱やレール内部からの復熱により、最終パス開始温度と比較して上昇することが確認された。
【００１７】
さらに、本発明者らは、高炭素含有のレール鋼において、この温度上昇量とレール頭部のオーステナイト粒の関係を調査した。その結果、この温度上昇量が小さいと、オーステナイト粒の再結晶が終了せず、オーステナイト粒が粗大のままであること、また、この温度上昇量が大きいと、オーステナイト粒の粒成長が大きく、オーステナイト粒が粗大化することが確認された。
【００１８】
これらの結果から、本発明者らは、レール頭部のオーステナイト粒の再結晶が完了し、かつ、オーステナイト粒の粒成長を抑制することが可能な、最終パス直後のレール頭部表面の温度上昇量を実験により確認した。その結果、レール頭部表面の温度上昇量を一定の範囲に納めることにより、オーステナイト粒の再結晶が促進され、かつ、粒成長も抑制され、結果的に微細なオーステナイト粒が得られることが確認された。
【００１９】
さらに、本発明者らは、この微細なオーステナイト粒から、微細で、かつ、高硬度のパーライト組織を得る方法を検討した。その結果、最終パス後の温度上昇量が上記の範囲内にあるレール頭部表面を、所定の冷却速度で加速冷却を施すことにより、高硬度で微細なパーライト組織が得られ、レール頭部の延性が向上することを見出した。
【００２０】
次に、本発明者らは、上記最終パス後の温度上昇量を制御する方法を検討した。その結果、１パスあたりの断面減少率、熱間圧延時の圧延温度をある一定の範囲とすることにより、圧延時の加工発熱やレール内部からの復熱によるレール頭部表面の温度上昇量を制御できることを確認した。
【００２１】
さらに、本発明者らは、連続圧延を利用して、さらにオーステナイト粒を微細化するレールの圧延方法を検討した。その結果、上記圧延を２パス以上連続で、かつ、最大圧延パス間時間をある一定時間内に納め、圧延途中のオーステナイト粒の粒成長を抑制し、さらに、最終パス後のレール頭部表面の温度上昇量を制御することにより、圧延後のレール頭部のオーステナイト粒がさらに微細化することを確認した。
したがって、本発明では、高炭素含有のレール圧延用鋼片からレールを製造するに際して行われる
【００２２】
仕上げ圧延において、ある一定範囲の断面減少率で、ある一定のレール頭部表面温度範囲で熱間圧延を行い、最終パス後の温度上昇量がある一定の範囲内にあるレール頭部表面を、所定の冷却速度で加速冷却を施すことにより、高硬度で、かつ、微細なパーライト組織が得られ、レール頭部の延性が向上することを知見した。
【００２３】
すなわち、本発明では、高炭素含有の鋼片からレールとして熱間圧延する際に、１パスあたりの断面減少率、熱間圧延時の圧延温度をある一定の範囲に調整し、さらに、最終パス後の温度上昇量をある一定の範囲内に制御し、レール頭部のオーステナイト粒を微細化し、これに加えて、この温度範囲内にあるレール頭部表面に加速冷却を施す、延性を向上させることを目的とした高炭素鋼レールの製造方法に関するものである。
【００２４】
次に、本発明の限定理由について詳細に説明する。
（１）鋼レールの化学成分の限定理由
本発明において、レール鋼の化学成分を上記請求範囲に限定した理由について詳細に説明する。
Ｃは、パーライト変態を促進させて、かつ、耐摩耗性を確保する有効な元素である。Ｃ量が０．８５％以下では、パーライト組織中のセメンタイト相の体積比率が確保できず、重荷重鉄道において耐摩耗性が維持できない。また、Ｃ量が１．４０％を超えると、本製造方法では、旧オーステナイト粒界に初析セメンタイト組織が多量に生成し、耐摩耗性や延性が低下する。このため、Ｃ量を０．８５超〜１．４０％に限定した。なお、炭素量を０．９５％以上にすると、耐摩耗性がより一層向上し、レールの使用寿命の改善効果が高い。
【００２５】
また、上記の成分組成で製造されるレールは、パーライト組織の硬度（強化）の向上、パーライト組織の延性の向上、溶接熱影響部の軟化の防止、レール頭部内部の断面硬度分布の制御を図る目的で、Ｓｉ，Ｍｎ，Ｃｒ，Ｍｏ，Ｖ，Ｎｂ，Ｂ，Ｃｏ，Ｃｕ，Ｎｉ，Ｔｉ，Ｍｇ，Ｃａ，Ａｌ，Ｚｒ，Ｎの元素を必要に応じて１種または２種以上添加する。
【００２６】
ここで、Ｓｉはフェライト相への固溶強化によりレール頭部の硬度（強度）を上昇させ、初析セメンタイト組織の生成を抑制し、硬度と延性を確保する元素である。
Ｍｎは焼き入れ性を高め、パーライトラメラ間隔を微細化することにより、パーライト組織の硬度を確保する元素である。
Ｃｒ，Ｍｏは、パーライトの平衡変態点を上昇させ、主に、パーライトラメラ間隔を微細化することによりパーライト組織の硬度を確保する。
【００２７】
Ｖ，Ｎｂは、熱間圧延やその後の冷却課程で生成した炭化物や窒化物により、オーステナイト粒の成長を抑制し、さらに、析出硬化により、パーライト組織の延性と硬度を向上させる。また、再加熱時に炭化物や窒化物を安定的に生成させ、溶接継ぎ手熱影響部の軟化を防止する。
Ｂは、初析セメンタイト組織の生成を微細化し、同時に、パーライト変態温度の冷却速度依存性を低減させ、レールの延性を向上させ、さらに、レール頭部の硬度分布を均一にする。
Ｃｏ，Ｃｕは、パーライト組織中のフェライトに固溶し、パーライト組織の硬度を高める。
【００２８】
Ｎｉは、Ｃｕ添加による熱間圧延時の脆化を防止し、同時に、パーライト鋼の硬度を向上させ、さらに、溶接継ぎ手熱影響部の軟化を防止する。
Ｔｉは、熱影響部の組織の微細化を図り、溶接継ぎ手部の脆化を防止する。
Ｍｇ，Ｃａは、レール圧延時においてオーステナイト粒の微細化を図り、同時に、パーライト変態を促進し、パーライト組織の延性を向上させる。
【００２９】
Ａｌは、共析変態温度を高温側へ移動させ、パーライト組織を強化し、レールの耐摩耗性の向上させる。さらに、共析炭素量を高炭素側へ移動させ、初析セメンタイト組織の生成を抑制する。
Ｚｒは、ＺｒＯ２介在物が高炭素レール鋼の凝固核となり、凝固組織の等軸晶化率を高めることにより、鋳片中心部の偏析帯の形成を抑制し、初析セメンタイト組織の厚さを微細化し、レールの延性低下を防止する。
Ｎはオーステナイト粒界からのパーライト変態を促進させ、パーライト組織を微細にすることより、延性を向上させることが主な添加目的である。
【００３０】
これらの成分の限定理由について、以下に詳細に説明する。
Ｓｉは、脱酸剤として必須の成分である。また、パーライト組織中のフェライト相への固溶強化によりレール頭部の硬度（強度）を上昇させる元素である。さらに、過共析鋼において、初析セメンタイト組織の生成を抑制し、延性の低下を抑制する元素である。しかし、０．０５％未満ではこれらの効果が十分に期待できない。また、２．００％を超えると、熱間圧延時に表面疵が多く生成することや、酸化物の生成により溶接性が低下する。さらに、焼入性が著しく増加し、レールの耐摩耗性や延性に有害なマルテンサイト組織が生成する。このため、Ｓｉ量を０．０５〜２．００％に限定した。
【００３１】
Ｍｎは、焼き入れ性を高め、パーライトラメラ間隔を微細化することにより、パーライト組織の硬度を確保し、耐摩耗性を向上させる元素である。しかし、０．０５％未満の含有量では、その効果が小さく、レールに必要とされる耐摩耗性の確保が困難となる。また、２．００％を超えると、焼入性が著しく増加し、耐摩耗性や延性に有害なマルテンサイト組織が生成し易くなる。このため、Ｍｎ量を０．０５〜２．００％に限定した。
【００３２】
Ｃｒは、パーライトの平衡変態点を上昇させ、結果としてパーライト組織を微細にして高硬度（強度）化に寄与すると同時に、セメンタイト相を強化して、パーライト組織の硬度（強度）を向上させることにより耐摩耗性を向上させる元素であるが、０．０５％未満ではその効果が小さく、２．００％を超える過剰な添加を行うと、焼入性が著しく増加し、マルテンサイト組織が多量に生成し、レールの耐摩耗性や延性が低下する。このため、Ｃｒ量を０．０５〜２．００％に限定した。
【００３３】
Ｍｏは、Ｃｒ同様パーライトの平衡変態点を上昇させ、結果としてパーライト組織を微細にすることにより高硬度（強度）化に寄与し、パーライト組織の硬度（強度）を向上させる元素であるが、０．０１％未満ではその効果が小さく、レール鋼の硬度を向上させる効果が全く見られなくなる。また、０．５０％を超える過剰な添加を行うと、パーライト組織の変態速度が著しく低下し、延性に有害なマルテンサイト組織が生成しやすくなる。このため、Ｍｏ添加量を０．０１〜０．５０％に限定した。
【００３４】
Ｖは、熱間圧延後の冷却課程で生成したＶ炭化物、Ｖ窒化物による析出硬化により、パーライト組織の硬度（強度）を高めると同時に、延性を向上させるのに有効な元素である。また、Ａc1点以下の温度域に再加熱された熱影響部において、比較的高温度域でＶ炭化物やＶ窒化物を生成させ、溶接継ぎ手熱影響部の軟化を防止するのに有効な元素である。しかし、０．００５％未満ではその効果が十分に期待できず、パーライト組織の硬度の向上や延性の改善は認められない。また、０．５０％を超えて添加すると、粗大なＶの炭化物やＶの窒化物が生成し、レールの延性や耐疲労損傷性が低下する。このため、Ｖ量を０．００５〜０．５０％に限定した。
【００３５】
Ｎｂは、熱間圧延後の冷却課程で生成したＮｂ炭化物、Ｎｂ窒化物による析出硬化により、パーライト組織の硬度（強度）を高めると同時に、延性を向上させるのに有効な元素である。また、Ａc1点以下の温度域に再加熱された熱影響部において、低温度域から高温度域までＮｂの炭化物やＮｂ窒化物を安定的に生成させ、溶接継ぎ手熱影響部の軟化を防止するのに有効な元素である。しかし、その効果は、０．００２％未満では期待できず、パーライト組織の硬度の向上や延性の改善は認められない。また、０．０５０％を超える添加すると、粗大なＮｂの炭化物やＮｂの窒化物が生成し、レールの延性や耐疲労損傷性が低下する。このため、Ｎｂ量を０．００２〜０．０５０％に限定した。
【００３６】
Ｂは、旧オーステナイト粒界に鉄炭ほう化物を形成し、初析セメンタイト組織の生成を微細化し、同時に、パーライト変態温度の冷却速度依存性を低減させ、頭部の硬度分布を均一化することにより、レールの延性低下を防止し、高寿命化を図る元素であるが、０．０００１％未満ではその効果は十分でなく、初析セメンタイト組織の生成やレール頭部の硬度分布には改善が認められない。また、０．００５０％を超えて添加すると、旧オーステナイト粒界に粗大な鉄の炭ほう化物が生成し、レールの延性、耐摩耗性、さらには、耐疲労損傷性が大きく低下することから、Ｂ量を０．０００１〜０．００５０％に限定した。
【００３７】
Ｃｏは、パーライト組織中のフェライトに固溶し、固溶強化によりパーライト組織の硬度（強度）を向上させる元素であり、さらに、パーライトの変態エネルギーを増加させて、パーライト組織を微細にすることにより延性を向上させる元素であるが、０．１０％未満ではその効果が期待できない。また、２．００％を超えて添加すると、パーライト組織中のフェライト相の延性が著しく低下し、ころがり面にスポーリング損傷が発生し、レールの耐表面損傷性が低下する。このため、Ｃｏ量を０．１０〜２．００％に限定した。
【００３８】
Ｃｕは、パーライト組織中のフェライトに固溶し、固溶強化によりパーライト組織の硬度（強度）を向上させる元素であるが、０．０１％未満ではその効果が期待できない。また、１．００％を超えて添加すると、著しい焼入れ性向上により耐摩耗性に有害なマルテンサイト組織が生成しやすくなる。さらに、パーライト組織中のフェライト相の延性が著しく低下し、レールの延性が低下する。このため、Ｃｕ量を０．０１〜１．００％に限定した。
【００３９】
Ｎｉは、Ｃｕ添加による熱間圧延時の脆化を防止し、同時に、フェライトへの固溶強化によりパーライト鋼の高硬度（強度）化を図る元素である。さらに、溶接熱影響部においては、Ｔｉと複合でＮｉ３Ｔｉの金属間化合物が微細に析出し、析出強化により軟化を抑制する元素であるが、０．０１％未満では、その効果が著しく小さく、また、１．００％を超えて添加すると、フェライト相の延性が著しく低下し、ころがり面にスポーリング損傷が発生し、レールの耐表面損傷性が低下する。このため、Ｎｉ量を０．０１〜１．００％に限定した。
【００４０】
Ｔｉは、溶接時の再加熱において析出したＴｉの炭化物、Ｔｉの窒化物が溶解しないことを利用して、オーステナイト域まで加熱される熱影響部の組織の微細化を図り、溶接継ぎ手部の脆化を防止するのに有効な成分である。しかし、０．００５０％未満ではその効果が少なく、０．０５００％を超えて添加すると、粗大なＴｉの炭化物、Ｔｉの窒化物が生成して、レールの延性、これに加えて耐疲労損傷性が大きく低下することから、Ｔｉ量を０．００５０〜０．０５００％に限定した。
【００４１】
Ｍｇは、Ｏ、または、ＳやＡｌ等と結合して微細な酸化物を形成し、レール圧延時の再加熱において、結晶粒の粒成長を抑制し、オーステナイト粒の微細化を図り、パーライト組織の延性を向上させるのに有効な元素である。さらに、ＭｇＯ，ＭｇＳがＭｎＳを微細に分散させ、ＭｎＳの周囲にＭｎの希薄帯を形成し、パーライト変態の生成に寄与し、その結果、パーライトブロックサイズを微細化することにより、パーライト組織の延性を向上させるのに有効な元素である。しかし、０．０００５％未満ではその効果は弱く、０．０２００％を超えて添加すると、Ｍｇの粗大酸化物が生成し、レールの延性、さらには、耐疲労損傷性を低下させるため、Ｍｇ量を０．０００５〜０．０２００％に限定した。
【００４２】
Ｃａは、Ｓとの結合力が強く、ＣａＳとして硫化物を形成し、さらに、ＣａＳがＭｎＳを微細に分散させ、ＭｎＳの周囲にＭｎの希薄帯を形成し、パーライト変態の生成に寄与し、その結果、パーライトブロックサイズを微細化することにより、パーライト組織の延性を向上させるのに有効な元素である。しかし、０．０００５％未満ではその効果は弱く、０．０１５０％を超えて添加すると、Ｃａの粗大酸化物が生成し、レールの延性、さらには、耐内部疲労損傷性を低下させるため、Ｃａ量を０．０００５〜０．０１５０％に限定した。
【００４３】
Ａｌは脱酸剤として用いられる他、共析変態温度を高温側へ、共析炭素量を高炭素側へ移動させる元素であり、パーライト組織の高強度化と初析セメンタイト組織の生成抑制に有効な元素であるが、０．０１００％未満では、その効果が弱く、１．００％を超えて添加すると、鋼中に固溶させることが困難となり、疲労損傷の起点となる粗大なアルミナ系介在物が生成し、レールの延性、さらには、耐疲労損傷性が低下する。また、溶接時に酸化物が生成し、溶接性が著しく低下するため、Ａｌ量を０．０１００〜１．００％に限定した。
【００４４】
Ｚｒは、ＺｒＯ２介在物がγ−Ｆｅとの格子整合性が良いため、γ−Ｆｅが凝固初晶である高炭素レール鋼の凝固核となり、凝固組織の等軸晶化率を高めることにより、鋳片中心部の偏析帯の形成を抑制し、レール偏析部に生成する初析セメンタイト組織の生成を抑制する元素である。しかし、Ｚｒ量が０．０００１％以下では、ＺｒＯ２系介在物の数が 少なく、凝固核として十分な作用を示さない。その結果、偏析部に初析セメンタイト組織が生成し、レールの延性を低下させる。また、Ｚｒ量が０．２０００％を超えると、粗大Ｚｒ系介在物が多量に生成し、レールの延性が低下することや、粗大Ｚｒ系介在物を起点とした疲労損傷が発生しやすくなり、レールの使用寿命が低下する。このため、Ｚｒ量を０．０００１〜０．２０００％に限定した。
【００４５】
Ｎは、オーステナイト粒界に偏析することにより、オーステナイト粒界からのパーライト変態を促進させ、パーライトブロックサイズを微細化することにより、パーライト組織の延性を向上させるのに有効な元素である。しかし、０．００４０％未満ではその効果は弱く、０．０２００％を超えて添加すると、鋼中に固溶させることが困難となり、疲労損傷の起点となる気泡が生成することから、Ｎ量を０．００４０〜０．０２００％に限定した。
【００４６】
（２）仕上げ圧延におけるレール頭部表面温度の限定理由
仕上げ圧延時のレール頭部表面温度を８００〜１０００℃の範囲に限定した理由を説明する。仕上げ圧延時のレール頭部表面温度が１０００℃を超えると、レール内部からの復熱量が大きく、最終パス後の頭部表面温度が大きく上昇し、オーステナイト粒が粗大化し、レールの延性が向上しない。また、仕上げ圧延時のレール頭部表面温度が８００℃未満では、圧延後のレール内部からの復熱量が少なく、圧延後の頭部表面温度が上昇せず、オーステナイト粒の再結晶が抑制される。その結果、オーステナイト粒の再結晶が十分に行われず、オーステナイト粒の微細化が図れず、レールの延性が向上しない。さらに、レール圧延時の熱間成形性が確保できず、レールとして必要な寸法精度を確保できない。このため、仕上げ圧延時のレール頭部表面温度を８００〜１０００℃の範囲に限定した。
【００４７】
（３）１パス当たりの断面減少率の限定理由
仕上げ圧延時の１パス当たりの断面減少率を２〜３０％の範囲に限定した理由を説明する。仕上げ圧延時の１パス当たりの断面減少率が３０％を超えると、熱間圧延後の加工発熱量が大きく、最終パス後の頭部表面温度が大きく上昇し、オーステナイト粒が粗大化し、レールの延性が向上しない。さらに、レールの圧延成形が困難となる。また、仕上げ圧延時の１パス当たりの断面減少率が２％未満では、圧延後の加工発熱量が少なく、最終パス後の頭部表面温度が上昇しない。その結果、オーステナイト粒の再結晶が十分ではなく、オーステナイト粒の微細化が図れず、レールの延性が向上しない。さらに、レール頭部のオーステナイト粒を再結晶させるのに必要な最低限の歪み量を確保できない。このため、仕上げ圧延時の１パス当たりの断面減少率を２〜３０％の範囲に限定した。
【００４８】
（４）最終パス後の温度上昇量の限定理由
最終パス後のレール頭部表面温度を圧延開始温度よりも５〜３０℃の上昇に限定した理由を説明する。仕上げ圧延後のレール頭部表面温度の上昇量が圧延開始温度よりも３０℃を超えた場合、オーステナイト粒の粒成長が著しく、オーステナイト粒が粗大化し、レールの延性が向上しない。また、仕上げ圧延後のレール頭部表面温度の上昇量が圧延開始温度よりも５℃未満の場合、オーステナイト粒の再結晶が十分でなく、オーステナイト粒の微細化が図れず、レールの延性が向上しない。このため、最終パス後のレール頭部表面温度の上昇量を圧延開始温度よりも５〜３０℃の上昇に限定した。
【００４９】
なお、最終パス後のレール頭部表面温度の制御は、[1］圧延温度、［2］圧延時の圧下率、［3］圧延時の鋼レールおよび圧延ロールの冷却、［4］圧延時の潤滑等の制御やこれらの組み合わせ技術の制御によって可能である。また、圧延時の鋼レールの冷却方法についてはミストや汽水冷却の適用が望ましい。
【００５０】
（５）連続圧延時のパス数の限定理由
連続圧延時の圧延回数を２パス以上に限定した理由を説明する。圧延回数が1パスの場合 、レール圧延時の断面減少率を２〜３０％の範囲では、圧下量や圧延温度の選択によっては、圧延中においてオーステナイト粒の十分な微細化が図れず、レールの延性が向上しない場合がある。このため、連続圧延を行い、オーステナイト粒の微細化を図る。この連続圧延においてオーステナイト粒の微細化に効果のあるパス数を実験により検証した結果、連続２パス圧延でも十分なオーステナイト粒微細化の効果が認められた。そこで、連続圧延時の圧延回数を２パス以上に限定した。
【００５１】
（６）連続圧延時の最大圧延パス間時間の限定理由
連続圧延時の最大圧延パス間時間を１ｓｅｃ以下に限定した理由を説明する。連続圧延時の最大圧延パス間時間が１ｓｅｃを超えると、パス間でのオーステナイト粒の粒成長により、オーステナイト粒が粗大化し、レールの延性が向上しない。このため、連続圧延時の最大圧延パス間時間を１ｓｅｃ以下に限定した。
【００５２】
ここで、最大パス間時間について定義する。最大パス間時間とは、本発明においては、連続圧延における１パス毎の熱間圧延時の経過時間の最大値を示すものである。したがって、３パス連続圧延の場合、１パス目と２パス目の経過時間と２パス目と３パス目の経過時間の内、大きな方の値を最大パス間時間として取り扱う。
【００５３】
（７）熱間圧延後の頭部加速冷却条件の限定理由
請求項１において、熱間圧延後のレール頭部表面の加速冷却速度、加速冷却停止温度を上記請求範囲に限定した理由について詳細に説明する。
まず、加速冷却速度の範囲について説明する。レール頭部の加速冷却速度が２℃／ｓｅｃ未満では、本レール製造条件では、レール頭部の高硬度が図れず、レール頭部の耐摩耗性の確保が困難となる。さらに、高炭素鋼においては初析セメンタイト組織が生成し、レールの頭部の延性が低下する。また、加速冷却速度が３０℃／ｓｅｃを超えると、本成分系では、マルテンサイト組織が生成し、レール頭部の耐摩耗性、延性が大きく低下する。このため、レール頭部の加速冷却速度の範囲を２〜３０℃／ｓｅｃの範囲に限定した。
【００５４】
次に、加速冷却温度の範囲について説明する。６００℃を超えた温度でレール頭部の加速冷却を停止すると、加速冷却終了後に、レール内部から過大な復熱が発生する。この結果、温度上昇によりパーライト変態温度が上昇し、パーライト組織の高硬度が図れず、耐摩耗性を確保できない。また、パーライト組織が粗大化し、レール頭部の延性の向上も図れない。このため、少なくとも６００℃まで加速冷却を行うことを限定した。
【００５５】
なお、レール頭部の加速冷却を終了する温度の下限は特に限定してないが、レール頭部の硬度を確保し、かつ、頭部内部の偏析部等に生成しやすいマルテンサイト組織の生成を防止するには、実質的に４００℃が下限となる。
【００５６】
ここで、レールの部位について説明する。図１はレール部位の呼称を示したものである。「レール頭部」とは、図２に示す頭頂部（符号：１）および頭部コーナー部（符号：２）を含む部分である。圧延時のレール頭部表面温度は、頭頂部（符号：１）および頭部コーナー部（符号：２）の頭部表面の温度を制御することにより、圧延時のオーステナイト粒の微細化が図れ、レールの延性を向上させることができる。
【００５７】
また、上記に説明した圧延後の熱処理における加速冷却速度、加速冷却停止温度は、図１に示す頭頂部（符号：１）および頭部コーナー部（符号：２）の頭部表面、または、頭部表面から深さ５ｍｍの範囲で測温すれば、レール頭部の全体を代表させることができ、この部分の温度や冷却速度を制御することにより、耐摩耗性に優れた微細なパーライト組織を得ることができる。
【００５８】
本製造方法では、特に冷媒については限定していないが、所定の冷却速度を確保し、冷却条件の制御を確実に行うため、エアー、ミスト、エアーとミストの混合冷媒を用いて、レール各部位の外表面に所定の冷却を行うことが望ましい。
【００５９】
なお、本製造方法によって製造された鋼レールの頭部の金属組織はパーライト組織であることが望ましいが、成分系、さらには、加速冷却条件の選択によっては、パーライト組織中に微量な初析フェライト組織、初析セメンタイト組織およびベイナイト組織が生成することがある。しかし、パーライト組織中にこれらの組織が微量に生成してもレールの疲労強度や延性に大きな影響をおよぼさないため、本製造方法によって製造された鋼レールの頭部の組織としては、若干の初析フェライト組織、初析セメンタイト組織およびベイナイト組織の混在も含んでいる。
【実施例】
【００６０】
次に、本発明の実施例について説明する。
表１に供試レール鋼の化学成分を示す。
表２は、表１に示す供試レール鋼を用いて、本発明のレール製造方法で製造したレールの、熱間圧延条件、熱処理条件、さらには、レール頭部のミクロ組織、硬さ、引張試験の全伸び値を示す。
表３は、表１に示す供試レール鋼を用いて、比較レール製造方法で製造したレールの、熱間圧延条件、熱処理条件、さらには、レール頭部のミクロ組織、硬さ、引張試験の全伸び値を示す。
【００６１】
ここで、本明細書中の図について説明する。図１はレール各部位の呼称を示したものである。図１において、１は頭頂部、２は頭部コーナー部である。図２は表２と表３に示す引張試験における試験片採取位置を図示したものである。また、図３は表２に示す本発明のレール製造方法で製造したレールと表３に示す比較レール製造方法で製造したレールの頭部引張試験結果における炭素量と全伸び値の関係を示したものである。
【００６２】
なお、レールの構成は以下のとおりである。
・本発明熱処理レール（１５本）  符号１〜１５
上記成分範囲内のレール鋼を、上記限定範囲内の熱間圧延条件、熱処理条件で製造したレール。
・比較熱処理レール  （１３本）
上記成分範囲内のレール鋼を、上記限定範囲外の熱間圧延条件で製造したレールおよび最終パス後の温度上昇量が限定範囲を満たさないレール：符号１６〜２４
上記成分範囲内のレール鋼を、上記限定範囲外の熱処理条件で製造したレール：符号２５〜２８
【００６３】
また、各種試験条件は下記のとおり。
・頭部引張試験
試験機    ：万能小型引張試験機
試験片形状：ＪＩＳ４号相似
平行部長さ：２５ｍｍ、平行部直径：６ｍｍ、伸び測定評点間距離：２１ｍｍ
試験片採取位置：レール頭部表面下５ｍｍ（図２参照）
引張速度  ：１０ｍｍ／ｍｉｎ、試験温度：常温（２０℃）
【００６４】
結果を表２、表３に示す。本発明レール鋼（符号：１〜１５）は、比較レール鋼（符号：１６〜２８）と比べて、最終パス後の温度上昇量を制御し、さらに、この温度範囲から圧延後に適切な温度範囲と冷却速度で適切な熱処理を行うことにより、オーステナイト組織の微細化を図り、延性に悪影響を与える初析セメンタイト組織やマルテンサイト組織などを生成させず、耐摩耗性と延性を確保した微細なパーライト組織とすることができた。      
【００６５】
図３に示すように、本発明レール鋼（符号：１〜１５）は、熱間圧延条件や最終パス後の温度上昇量を制御しなかった比較レール鋼（符号：１６〜２４）と比べて、いずれの炭素量においてもレール頭部の延性が向上している。また、本発明レール鋼（符号：１〜１５）は、圧延後の熱処理を適切に行わなかった比較レール鋼（符号：２５〜２８）と比べて、いずれの炭素量においてもレール頭部の延性が向上している。
【００６６】
【表１】
2005256023.tif 000003
【００６７】
【表２】
2005256023.tif 000004
【００６８】
【表３】
2005256023.tif 000005
【図面の簡単な説明】
【００６９】
【図１】本発明のレール製造方法で製造したレールの頭部断面表面位置での呼称を    示した図。
【図２】表２と表３に示す引張試験における試験片採取位置を示した図。
【図３】表２に示す本発明レール鋼（符号：１〜１５）と表３に示す比較レール鋼    （符号：１６〜２４）の引張試験結果における炭素量と全伸び値の関係を示した図。
【符号の説明】
【００７０】
１：頭頂部、
２：頭部コーナー部
【図１】
2005256023.tif 000006
【図２】
2005256023.tif 000007
【図３】
2005256023.tif 000008